"下記式1式中、環Zはベンゼン環又は縮合多環式芳香族炭化水素環、R1はハロゲン原子、アルキル基又はシアノ基を示し、R2はアルキレン基を示し、R3は水素原子又はメチル基を示し、R4はハロゲン原子、炭化水素基、ヒドロキシル基、アルコキシ基、シクロアルコキシ基、アリールオキシ基、アラルキルオキシ基、アルキルチオ基、シクロアルキルチオ基、アリールチオ基、アラルキルチオ基、アシル基、カルボキシル基、アルコキシカルボニル基、ニトロ基、シアノ基又は置換アミノ基を示し、kは0~4の整数、mは0又は1以上の整数、nは0又は1以上の整数、pは1以上の整数である。但し、環Zがベンゼン環であるとき、nは1以上の整数であり、少なくとも1つのR4はアリール基である。で表されるフルオレン骨格を有するメタアクリレート。式1において、環Zがナフタレン環であり、R2がC2-4アルキレン基であり、mが1~4の整数である請求項1記載のフルオレン骨格を有するメタアクリレート。式1において、環Zがナフタレン環であり、mが0である請求項1記載のフルオレン骨格を有するメタアクリレート。式1において、pが1である請求項1~3のいずれかに記載のフルオレン骨格を有するメタアクリレート。下記式1A式中、n1およびn2はそれぞれ0~3の整数を示し、n1n2=nであり、R1、R2、R3、R4、k、m、n及びpは前記と同じで表される請求項1~4のいずれかに記載のフルオレン骨格を有するメタアクリレート。9,9-ビス[3-メタアクリロイルオキシ-2-ヒドロキシプロピルオキシナフチル]フルオレン、又は9,9-ビス[3-メタアクリロイルオキシ-2-ヒドロキシプロピルオキシC2-4アルコキシナフチル]フルオレンである請求項1~5のいずれかに記載の化合物。請求項1~6のいずれかに記載の化合物と光重合開始剤とを含む光硬化性樹脂組成物。従って、本発明の目的は、高屈折率、高耐熱性に優れ、硬化物の応力を緩和できるフルオレン骨格を有するメタアクリレートを提供することにある。本発明の他の目的は、ヒドロキシル基に対する反応性基を有する種々の化合物に対して、機能性を容易に付与できるフルオレン骨格を有するメタアクリレートを提供することにある。本発明者らは、前記課題を達成するため鋭意検討した結果、9,9-ビス多環式アリールフルオレン骨格と、重合性基メタアクリロイル基と、反応性基ヒドロキシル基とを有する化合物が、高屈折率、高耐熱性に優れ、硬化物の応力を緩和できると共に、幅広い化合物に対して機能性を容易に付与できることを見いだし、本発明を完成した。すなわち、本発明のフルオレン骨格を有するメタアクリレートは、下記式1で表される。式中、環Zはベンゼン環又は縮合多環式芳香族炭化水素環、R1はハロゲン原子、アルキル基又はシアノ基を示し、R2はアルキレン基を示し、R3は水素原子又はメチル基を示し、R4はハロゲン原子、炭化水素基、ヒドロキシル基、アルコキシ基、シクロアルコキシ基、アリールオキシ基、アラルキルオキシ基、アルキルチオ基、シクロアルキルチオ基、アリールチオ基、アラルキルチオ基、アシル基、カルボキシル基、アルコキシカルボニル基、ニトロ基、シアノ基又は置換アミノ基を示し、kは0~4の整数、mは0又は1以上の整数、nは0又は1以上の整数、pは1以上の整数であるなお、前記式1において、環Zがベンゼン環であるとき、通常、nは1以上の整数であり、少なくとも1つのR4はアリール基である。前記式1で表される化合物は、環Zがナフタレン環であり、R2がC2-4アルキレン基であり、mが1~4の整数である化合物であってもよく、環Zがナフタレン環であり、mが0である化合物であってもよい。前記式1において、pは1であってもよい。代表的な式1の化合物は、下記式1Aで表される化合物であってもよい。式中、n1およびn2はそれぞれ0~3の整数を示し、n1n2=nであり、R1、R2、R3、R4、k、m、n及びpは前記と同じ本発明には、9,9-ビス[3-メタアクリロイルオキシ-2-ヒドロキシプロピルオキシナフチル]フルオレン、9,9-ビス[3-メタアクリロイルオキシ-2-ヒドロキシプロピルオキシC2-4アルコキシナフチル]フルオレンなどが含まれる。さらに、本発明には、前記化合物と光重合開始剤とを含む光硬化性樹脂組成物も含まれる。本発明では、9,9-ビス多環式アリールフルオレン骨格とメタアクリロイル基とヒドロキシル基とを有するため、高屈折率、高耐熱性などに優れ、硬化性を有し硬化物を形成できると共に、硬化物の応力を緩和できる。また、本発明では、ヒドロキシル基に対する反応性基を有する種々の化合物に対して、高屈折率、高耐熱性、硬化性などの機能性を容易に付与できる。前記式1において、環Zで表される縮合多環式芳香族炭化水素環としては、縮合二環式炭化水素環例えば、インデン、ナフタレン環などのC8-20縮合二環式炭化水素環など、縮合三環式炭化水素環例えば、アントラセン環、フェナントレン環などなどが例示できる。好ましい環Zは、屈折率、耐熱性などの点から、ナフタレン環などの縮合二乃至四環式炭化水素環である。なお、フルオレンの9-位に置換する2つの環Zの種類は、異なっていてもよいが、通常、同一である。また、フルオレンの9-位に置換する環Zの置換位置は、特に限定されず、例えば、フルオレンの9-位に置換するナフチル基は、1-ナフチル基、2-ナフチル基などであってもよく、特に2-ナフチル基であるのが好ましい。基R1で表されるハロゲン原子としては、フッ素、塩素、臭素原子などが例示できる。また、基R1で表される炭化水素基としては、アルキル基メチル、エチル、プロピル、イソプロピル、ブチル、t-ブチル基などのC1-6アルキル基など、アリール基フェニル基などのC6-10アリール基などなどが例示できる。好ましい基R1は、メチル基などのC1-4アルキル基である。なお、フルオレンを構成するベンゼン環に対する基R1の置換位置は、特に限定されない。好ましい置換数kは、0~1、特に0である。基R2で表されるアルキレン基としては、例えば、エチレン、プロピレン又は1,2-プロパンジイル、トリメチレン、1,2-ブタンジイル、テトラメチレン基などのC2-6アルキレン基などが例示できる。基R2はエチレン、プロピレン基などのC2-4アルキレン基が好ましく、粘度低減効果を高める観点からは、分岐C3-4アルキレン基が好ましい。なお、mが2以上であるとき、基R2の種類は異なっていてもよいが、通常、同一である。オキシアルキレン基OR2の数付加モル数mは、0~15例えば、0~12程度の範囲から選択でき、例えば、0~8例えば、0~6、好ましくは0~4例えば、1~4、さらに好ましくは0~3例えば、1~3、特に0又は1~2であってもよい。基R2を含む基[メタアクリロイル基含有基]の置換数pは、1以上であればよく、例えば、1~4、好ましくは1~3、さらに好ましくは1~2、特に1であってもよい。また、メタアクリロイル基含有基の置換位置は、特に限定されないが、例えば、環Zが縮合多環式芳香族炭化水素環であるとき、フルオレンの9-位に結合した炭化水素環とは別の炭化水素環に少なくとも置換している場合が多い。基R4で表される炭化水素基としては、アルキル基例えば、基R1と同様のアルキル基C1-6アルキル基などなど、シクロアルキル基例えば、シクロペンチル、シクロへキシル基などのC5-10シクロアルキル基など、アリール基[例えば、フェニル、アルキルフェニルメチルフェニルトリル、ジメチルフェニルキシリルなど、ナフチル基などのC6-10アリール基など]、アラルキル基例えば、ベンジル基などのC6-10アリール-C1-4アルキル基などなどが例示できる。基R4で表されるアルコキシ基としては、メトキシ、エトキシ、プロポキシ、n-ブトキシ、イソブトキシ、t-ブトキシ基などのC1-6アルコキシ基などが例示でき、シクロアルコキシ基としては、シクロへキシルオキシ基などのC5-10シクロアルキルオキシ基などが例示でき、アリールオキシ基としては、フェノキシ基などのC6-10アリールオキシ基などが例示でき、アラルキルオキシ基としては、ベンジルオキシ基などのC6-10アリール-C1-4アルキルオキシ基などが例示できる。基R4で表されるアルキルチオ基、シクロアルキルチオ基、アリールチオ基、アラルキルチオ基としては、それぞれ、前記アルコキシ基、シクロアルコキシ基、アリールオキシ基、アラルキルオキシ基に対応する基が例示できる。基R4で表されるアシル基としては、アセチル基などのC1-6アシル基などが例示でき、アルコキシカルボニル基としては、メトキシカルボニル基などのC1-4アルコキシ-カルボニル基などが例示でき、ハロゲン原子としては、フッ素、塩素、臭素、ヨウ素原子などが例示でき、置換アミノ基としては、ジアルキルアミノ基などが例示できる。基R4は、ハロゲン原子、炭化水素基、アルコキシ基、シクロアルコキシ基、アリールオキシ基、アラルキルオキシ基、アシル基、ニトロ基、シアノ基、置換アミノ基が好ましく、特に、ハロゲン原子、アルキル基C1-6アルキル基など、アルコキシ基C1-4アルコキシ基などが好ましい。なお、環Zがベンゼン環であるとき、環Zとフルオレンの結合位置1-位を基準にして、3-位に置換するR4はアルキル基メチル基などのC1-4アルキル基などではない。また、環Zがベンゼン環であるとき、通常、少なくとも1つのR4はアリール基フェニル基などのC6-10アリール基である。基R4の置換数nは、環Zの種類にもよるが、例えば、0~8、好ましくは0~6例えば、1~5、さらに好ましくは0~4、特に0~2例えば、0~1であってもよい。なお、環Zがベンゼン環であるとき、置換数nは1~2特に1であるのが好ましい。基R4の置換位置は、特に限定されない。なお、フルオレンを構成する2つのベンゼン環において、基R1の種類、係数kの値は、それぞれ、同一又は異なっていてもよい。また、2つの環Zにおいて、基R2~R4の種類、係数n、m、pの値は、それぞれ、同一又は異なっていてもよい。さらに、同一の環に置換する置換基の数k、p、nが2以上であるとき、基R1~R4の種類、係数mの値は、それぞれ、同一又は異なっていてもよい。前記式1で表される代表的な化合物には、環Zがナフタレン環である化合物、例えば、前記式1Aで表される化合物などが含まれる。前記式1Aにおいて、n1及びn2は、合計値n1n2がnであればよく、それぞれ、0~3、好ましくは0~2、さらに好ましくは0~1、特に0である。p及びpn1は、それぞれ、1~4、好ましくは1~3、さらに好ましくは1~2、特に1である。なお、2つのナフタレン環において、n1及びn2は、それぞれ、同一又は異なる数であってもよい。なお、メタアクリロイル基含有基の置換位置は、特に制限されず、フルオレンに置換するナフチル基の置換位置などに応じて、5-,6-,7-,8-位のいずれかであればよい。例えば、メタアクリロイル基含有基の置換位置は、フルオレンに1-ナフチル基α-ナフチル基が置換しているとき、ナフチル基の少なくとも5-又は8-位特に、少なくとも5-位であってもよく、フルオレンに2-ナフチル基β-ナフチル基が置換しているとき、ナフチル基の少なくとも6-位であってもよい。前記式1で表される具体的な化合物としては、下記abで表される化合物などが挙げられる。a環Zがナフタレン環であり、k=0であり、n=0であり、p=1である化合物a19,9-ビス[3-メタアクリロイルオキシ-2-ヒドロキシプロピルオキシナフチル]フルオレン類m=0である化合物例えば、9,9-ビス[5-3-メタアクリロイルオキシ-2-ヒドロキシプロピルオキシ-1-ナフチル]フルオレン、9,9-ビス[6-3-メタアクリロイルオキシ-2-ヒドロキシプロピルオキシ-2-ナフチル]フルオレンなど。a29,9-ビス[3-メタアクリロイルオキシ-2-ヒドロキシプロピルオキシポリアルコキシナフチル]フルオレン類mが1以上である化合物例えば、9,9-ビス[5-{2-3-メタアクリロイルオキシ-2-ヒドロキシプロピルオキシエトキシ}-1-ナフチル]フルオレン、9,9-ビス[6-{2-3-メタアクリロイルオキシ-2-ヒドロキシプロピルオキシエトキシ}-2-ナフチル]フルオレン、これらの化合物に対応し、基R2がプロポキシ基である化合物などの9,9-ビス[3-メタアクリロイルオキシ-2-ヒドロキシプロピルオキシC2-4アルコキシナフチル]フルオレン類;9,9-ビス[5-{2-2-3-メタアクリロイルオキシ-2-ヒドロキシプロピルオキシエトキシエトキシ}-1-ナフチル]フルオレン、9,9-ビス[6-{2-2-3-メタアクリロイルオキシ-2-ヒドロキシプロピルオキシエトキシエトキシ}-2-ナフチル]フルオレン、これらの化合物に対応し、基R2がプロポキシ基である化合物などの9,9-ビス[3-メタアクリロイルオキシ-2-ヒドロキシプロピルオキシポリC2-4アルコキシナフチル]フルオレン類など。b環Zがナフタレン環であり、k=0であり、n=0であり、pが2以上例えば、2~4程度である化合物b19,9-ビス[ポリ3-メタアクリロイルオキシ-2-ヒドロキシプロピルオキシナフチル]フルオレン類m=0である化合物例えば、9,9-ビス[ジ3-メタアクリロイルオキシ-2-ヒドロキシプロピルオキシ-2-ナフチル]フルオレンなどの9,9-ビス[ジ又はトリ3-メタアクリロイルオキシ-2-ヒドロキシプロピルオキシナフチル]フルオレンなど。b29,9-ビス[ポリ3-メタアクリロイルオキシ-2-ヒドロキシプロピルオキシポリアルコキシナフチル]フルオレン類mが1以上である化合物例えば、9,9-ビス[ジ{2-3-メタアクリロイルオキシ-2-ヒドロキシプロピルオキシエトキシ}-2-ナフチル]フルオレンなどの9,9-ビス[ジ又はトリ3-メタアクリロイルオキシ-2-ヒドロキシプロピルオキシC2-4アルコキシナフチル]フルオレン類;9,9-ビス[ジ{2-2-3-メタアクリロイルオキシ-2-ヒドロキシプロピルオキシエトキシエトキシ}-2-ナフチル]フルオレンなどの9,9-ビス[ジ又はトリ3-メタアクリロイルオキシ-2-ヒドロキシプロピルオキシポリC2-4アルコキシナフチル]フルオレン類など。[式1で表される化合物の製造方法]式1で表される化合物は、慣用の方法により製造でき、例えば、下記式2式中、環Z、R1、R2、R4、k、m、n、pは前記と同じで表されるエポキシ化合物特開2009-155256号公報などを参照とメタアクリル酸又はその塩ナトリウムなどのアルカリ金属塩などとを、塩基触媒第3級アミンなどの存在下、反応させて得てもよい。式1で表される化合物は、通常、下記式3式中、環Z、R1、R2、R4、k、m、n、pは前記と同じで表される化合物とグリシジルメタアクリレートとを反応させて得る場合が多い。式3で表される化合物としては、例えば、特開2007-99741号公報、特開2009-256342号公報などを参照でき、9,9-ビス6-ヒドロキシ-2-ナフチルフルオレンなどの9,9-ビスヒドロキシナフチルフルオレン;9,9-ビス[6-2-ヒドロキシエトキシ-2-ナフチル]フルオレン、9,9-ビス[6-2-ヒドロキシプロポキシ-2-ナフチル]フルオレンなどの9,9-ビス[ヒドロキシC2-4アルコキシナフチル]フルオレンなどであってもよい。グリシジルメタアクリレートは、式3で表される化合物1モルに対して、2モル当量以上例えば、2~3モル当量程度で使用してもよい。反応は、無溶媒中で行ってもよく、溶媒中で行ってもよい。溶媒としては、例えば、炭化水素類ヘキサンなどの脂肪族炭化水素類、トルエン、キシレンなどの芳香族炭化水素類など、ハロゲン化炭化水素類塩化メチレン、クロロホルム、四塩化炭素など、エーテル系溶媒ジエチルエーテルなどのジアルキルエーテル類、テトラヒドロフラン、ジオキサンなどの環状エーテル類など、ケトン類アセトン、メチルエチルケトンなどのジアルキルケトン類など、スルホキシド類ジメチルスルホキシドなどなどが例示できる。これらの溶媒は、単独で又は混合溶媒として使用できる。反応は、触媒の存在下で行ってもよい。触媒としては、塩基触媒、例えば、無機塩基水酸化ナトリウムなどの金属塩など、有機塩基[例えば、第3級アミントリエチルアミン、トリブチルアミンなどのトリアルキルアミンなど]などが例示できる。これらの触媒は、単独で又は二種以上組み合わせてもよい。触媒の使用量は、特に制限されず、例えば、式3で表される化合物1重量部に対して、0.001~1重量部、好ましくは0.01~0.1重量部程度である。反応は、必要に応じて、重合禁止剤の存在下で行ってもよい。重合禁止剤としては、ヒドロキノン類例えば、ヒドロキノン;ヒドロキノンモノメチルエーテルなどのヒドロキノンモノアルキルエーテルなど、カテコール類例えば、t-ブチルカテコールなどのアルキルカテコールなどなどが例示できる。これらの重合禁止剤は、単独で又は二種以上組み合わせてもよい。反応は、例えば、50~150°C、好ましくは70~120°C、さらに好ましくは90~100°C程度で行ってもよく、還流温度以下の温度であってもよい。反応時間は、特に制限されず、例えば、30分~100時間、好ましくは1~50時間程度であってもよい。また、反応は、通常、空気中、常圧又は加圧下で行う場合が多い。反応生成物は、慣用の方法、例えば、濾過、濃縮、抽出、晶析などの分離手段により分離精製してもよい。[式1で表される化合物の用途]本発明の化合物は、フルオレン骨格[例えば、9,9-ビス多環式アリールフルオレン骨格]を有しており、高耐熱性、高屈折率などの特性に優れているため、種々の樹脂のモノマー、改質剤又は添加剤などとして好適に利用できる。例えば、複数のメタアクリロイル基を有する本発明の化合物を利用すれば、熱又は光硬化性メタアクリル系樹脂及びこの樹脂を形成するための硬化性組成物、並びに前記樹脂を含む樹脂組成物などを形成できる。熱又は光硬化性メタアクリル系樹脂は、本発明の化合物のみで形成してもよく、他のメタアクリレートと組み合わせて形成してもよい。他のメタアクリレートとしては、単官能メタアクリレート[例えば、アルキルメタアクリレート、シクロアルキルメタアクリレート、アリールメタアクリレート、ヒドロキシアルキルメタアクリレート、ポリアルキレングリコールモノメタアクリレート、窒素原子に置換基アルキル基などを有していてもよいメタアクリルアミド、アミノアルキルメタアクリレートなど]、2官能メタアクリレート[例えば、アルキレングリコールジメタアクリレート、ポリC2-4アルキレングリコールジメタアクリレート、ビスフェノールA又はそのC2-4アルキレンオキシド付加体のジメタアクリレート、9,9-ビスメタアクリロイルオキシアリールフルオレン、9,9-ビスメタアクリロイルオキシポリアルコキシアリールフルオレンなど]、3官能以上の多官能メタアクリレート[例えば、アルカンポリオールのポリメタアクリレートなど]、メタアクリロイル基を有するオリゴマー[例えば、ウレタンメタアクリレート、エポキシメタアクリレート、ポリエステルメタアクリレートなど]などが例示できる。これらのメタアクリレートは、単独で又は二種以上組み合わせてもよい。硬化性組成物又は樹脂組成物は、他の成分、例えば、開始剤[熱重合開始剤ジアルキルパーオキサイド類などの有機過酸化物など、光重合開始剤ベンゾイン類などなど]、反応性希釈剤[例えば、前記例示の単官能メタアクリレートなど]、非反応性希釈剤又は溶媒[式1で表される化合物の製造方法の項で例示した溶媒など]、添加剤安定剤、充填剤、難燃剤、レベリング剤、カップリング剤、重合禁止剤などなどを含んでいてもよい。なお、熱又は光硬化性メタアクリル系樹脂用途の詳細は、例えば、特開2009-173648号公報などを参照できる。本発明の化合物は、メタアクリロイル基以外に、反応性基ヒドロキシル基も有しているため、従来のフルオレン骨格を有するメタアクリレートよりも幅広い用途に利用できる。例えば、本発明の化合物を樹脂のモノマーとして利用すると、反応性基を有する共重合性モノマーを使用することなく、樹脂骨格の側鎖にヒドロキシル基を導入でき、応力を緩和できる。また、本発明の化合物[又は本発明の化合物を用いて得られる硬化物、熱又は光硬化性メタアクリル系樹脂]は、ヒドロキシル基に対する反応性基[例えば、カルボキシル基又はその誘導基酸無水物基、酸ハライド基など、イソシアネート基、エポキシ基など]を有する化合物と結合し、これらの化合物に対して高い機能性高屈折率、高耐熱性、硬化性などを付与できる。本発明の化合物は、メタアクリル酸、グリシジルメタアクリレートなどを反応させることにより、さらにメタアクリロイル基を導入できる。そのため、本発明では、硬化物の架橋密度や柔軟性の調整などを目的として、メタアクリロイル基当量を容易に調整することもできる。また、本発明の化合物は、エポキシ樹脂又はその原料として利用するため、エピハロヒドリンなどを反応させることにより、エポキシ基を導入することもできる。以下に、実施例に基づいて本発明をより詳細に説明するが、本発明はこれらの実施例によって限定されるものではない。なお、合成例及び実施例において、各種測定は以下のようにして行った。HPLC日立製、逆相カラムODS-EPを使用し、254nmにて、アセトニトリル/水重量比=85/15、流速:1mL/分で10分測定した。NMR1H-NMRスペクトルは、内標準としてテトラメチルシランを用い、溶媒としてCDCl3を用いて記録した。合成例19,9-ビス6-ヒドロキシ-2-ナフチルフルオレンの合成特開2007-99741号公報に記載の実施例1の方法に準じて、フルオレノンとβ-ナフトールとを反応させて、目的の9,9-ビス6-ヒドロキシ-2-ナフチルフルオレン以下、BNFと称する場合があるを得た。合成例2グリシジルアクリレートの合成反応は、500mLの三口フラスコに、アクリル酸ナトリウム47.1g、0.50mol、アルドリッチ社製、エピクロロヒドリン209g、2.26mol、ナカライテスク社製、テトラメメチルアンモニウムクロリド0.58g、5.31mmol、ナカライテスク社製、及びヒドロキノン0.303g、2.75mmol、ナカライテスク社製を入れ、90°Cで3時間撹拌した。反応後、反応液を室温まで冷却し、純水70mLを添加してトルエン50mL×3回で抽出した。この抽出液から溶媒を除去し、褐色液体26.4g、crude収率41を得た。この褐色液体を減圧蒸留35~40°C/4mmHgすることにより、下記式で表されるグリシジルアクリレート無色透明溶液、17.3g、収率27、純度100を得た。1H-NMRCDCl3,δ:2.7~3.4ppmm,3H、3.9~4.6ppmm,2H、5.8~6.5ppmm,3H。実施例1BNFとグリシジルアクリレートの反応反応は、50mLのビーカーに、合成例1で得られたBNF1.80g、4.00mmol、合成例2で得られたグリシジルアクリレート1.12g、8.76mmol、ヒドロキノン7.1mg、0.064mmol、ナカライテスク社製、及びトリブチルアミン31.6mg、0.170mmolを入れ、90~100°Cで2時間撹拌して行い、下記式で表される化合物を得た。1H-NMRCDCl3,δ:2.5~3.3ppmm,3H、4.1~4.5ppmm,10H、5.9~6.5ppmm,6H、6.9~7.9ppmm,20H。実施例2BNFとグリシジルメタクリレートの反応反応は、100mLのビーカーに、合成例1で得られたBNF3.60g、8.00mmol、グリシジルメタクリレート2.50g、17.6mmol、東京化成工業社製、ヒドロキノン14.2mg、0.134mmol、ナカライテスク社製、DMSO10mL、ナカライテスク社製、及び24水酸化ナトリウム水溶液2.94g、NaOH;17.6mmol、ナカライテスク社製を入れ、室温で50時間撹拌して行い、下記式で表される化合物を得た。1H-NMRCDCl3,δ:4.0~4.5ppmm,10H、5.5~6.2ppmm,2H、6.9~7.9ppmm,20H。実施例3BNFとエチレンカーボネートとを、特開2009-155253号公報の実施例1に準じた方法で反応させて、9,9-ビス[6-2-ヒドロキシエトキシ-2-ナフチル]フルオレンBNF-EOを得た。得られたBNF-EOとエピクロロヒドリンとを、慣用の方法特開2009-155256号公報の実施例1に準じた方法などで反応させて、9,9-ビス[6-2-グリシジルオキシエトキシ-2-ナフチル]フルオレンBNF-EOGを得た。得られたBNF-EOG1モルとアクリル酸2.2モルとを、重合禁止剤としてのヒドロキノン1000ppm及び触媒としてのトリエチルアミン0.2モルの存在下、トルエン溶媒中、70°Cで3時間反応させることにより、下記式で表される化合物を得た。"